СОЕДИНЕНИЕ ТЕРМОПЛАСТИЧНОГО МАТЕРИАЛА С МЕТАЛЛОМ

1. Способ, включающий:
выдерживание н-пропоксида циркония (336) в растворителе (342) с получением первой части золь-гелевого раствора (334);
объединение указанной первой части с деионизированной водой (340) с получением второй части золь-гелевого раствора (334);
объединение аминоарилтриалкоксисилана (338) со спиртом (344) с получением третьей части золь-гелевого раствора (334);
объединение указанной третьей части с указанной второй частью с получением смеси для золь-гелевого раствора (334);
объединение деионизированной воды (340), или спирта (344), или их комбинации с указанной смесью с получением раствора; и
выдерживание указанного раствора с формированием золь-гелевого раствора (334), содержащего н-пропоксид циркония (336) и аминоарилтриалкоксисилан (338) в равновесном молярном соотношении, которое составляет приблизительно 1:5.
2. Способ по п. 1, отличающийся тем, что выдерживание н-пропоксида циркония (336) в растворителе (342) с получением первой части включает перемешивание вращением н-пропоксида циркония (336) в растворителе (342) в течение тридцати минут при комнатной температуре.
3. Способ по п. 1, отличающийся тем, что выдерживание указанного раствора с получением золь-гелевого раствора (334) включает перемешивание указанного раствора с помощью мешалки в течение четырех часов при комнатной температуре.
4. Способ по п. 1, отличающийся тем, что спирт (344) выбран из группы, состоящей из изопропилового спирта, метанола, этанола, пропанола, н-бутанола (1-бутанола), втор-бутанола (2-бутанола), изобутанола (2-метил-1-пропанола), трет-бутанола (2-метил-2-пропанола) и 3-метил-2-бутанола.
5. Способ по п. 1, отличающийся тем, что растворитель (342) выбран из группы, состоящей из ледяной уксусной кислоты, гликолей, гликолевых простых эфиров и бутилового сложного эфира.
6. Способ по любому из пп. 1-5, отличающийся тем, что золь-гелевый раствор (334) содержит н-пропоксид циркония (336) в количестве примерно от 0,005% до 8,10% в молярных процентах.
7. Способ по любому из пп. 1-5, отличающийся тем, что минимальное молярное соотношение между спиртом (344) и аминоарилтриалкоксисиланом (338) в золь-гелевом растворе (334) составляет приблизительно 18:1, при этом минимальное молярное соотношение между деионизированной водой (340) и аминоарилтриалкоксисиланом (336) в золь-гелевом растворе (334) составляет приблизительно 18:1.
8. Способ по любому из пп. 1-5, дополнительно включающий перед выдерживанием н-пропоксида циркония (336) в растворителе (342) перемешивание вращением н-пропоксида циркония (336) в растворителе (342), и где:
выдерживание н-пропоксида циркония (336) в растворителе (342) с получением первой части включает перемешивание вращением в течение тридцати минут при комнатной температуре, при этом растворитель (342) содержит ледяную уксусную кислоту;
выдерживание раствора с получением золь-гелевого раствора (334) включает перемешивание в течение четырех часов при комнатной температуре;
объединение аминоарилтриалкоксисилана (338) со спиртом (344) с получением третьей части золь-гелевого раствора (334) включает объединение аминоарилтриалкоксисилана (338) с изопропиловым спиртом; и
выдерживание раствора с получением золь-гелевого раствора (334), содержащего н-пропоксид циркония (336) и аминоарилтриалкоксисилан (338) в равновесном молярном соотношении, составляющем приблизительно 1:5, дополнительно включает золь-гелевый раствор (334), содержащий примерно от 0,005% до 8,10% н-пропоксида циркония (336) в молярных процентах.
9. Способ по любому из пп. 1-5, дополнительно включающий:
очистку металла;
предварительную обработку металла;
нанесение золь-гелевого раствора (334) на металл;
высушивание в печи золь-гелевого раствора (334) на металле с получением металла (502) с обработанной поверхностью;
сборку термопластичного материала и металла с обработанной поверхностью (502); и
склеивание термопластичного материала с металлом с обработанной поверхностью (502), где металл выбран из группы, состоящей из титана, титановых сплавов, алюминиевых сплавов, никелевых сплавов, сплавов нержавеющих сталей и медных сплавов.
10. Золь-гелевый раствор (334), содержащий:
н-пропоксида циркония (336);
аминоарилтриалкоксисилан (338), где золь-гелевый раствор (334) содержит н-пропоксид циркония (336) и аминоарилтриалкоксисилан (338) в равновесном молярном соотношении, составляющем приблизительно 1:5;
растворитель (342);
спирт (344); и
деионизированную воду (340).
11. Золь-гелевый раствор (334) по п. 10, отличающийся тем, что равновесное молярное соотношение между н-пропоксидом циркония (336) и аминоарилтриалкоксисиланом (338) в золь-гелевом растворе (334) составляет приблизительно 1:5.
12. Золь-гелевый раствор (334) по п. 10, отличающийся тем, что минимальное равновесное молярное соотношение между спиртом (344) и аминоарилтриалкоксисиланом (338) в золь-гелевом растворе (334) составляет приблизительно 18:1; при этом минимальное равновесное молярное соотношение между деионизированной водой (340) и н-пропоксидом циркония (336) в золь-гелевом растворе (334) составляет приблизительно 18:1.
13. Золь-гелевый раствор (334) по любому из пп. 10-12, отличающийся тем, что спирт (344) имеет низкую молекулярную массу и легко испаряется.
14. Золь-гелевый раствор (334) по любому из пп. 10-12, отличающийся тем, что спирт (344) выбран из группы, состоящей из изопропилового спирта, метанола, этанола, пропанола, н-бутанола (1-бутанола), втор-бутанола (2-бутанола), изобутанола (2-метил-1-пропанола), трет-бутанола (2-метил-2-пропанола) и 3-метил-2-бутанола.
15. Золь-гелевый раствор (334) по любому из пп. 10-12, отличающийся тем, что растворитель (342) выбран из группы, состоящей из ледяной уксусной кислоты, гликолей, гликолевых простых эфиров и бутилового сложного эфира.